(57)【要約】【課題】比較的伸び性の小さなシート建材であっても、目地部に対する追従性を十分に確保することができる施工方法を提供する。【解決手段】目地部を有する基材に対してシート建材を施工するに当たり、目地部にシーリング材を充填した後、必須成分として繊維を含み、伸び率が５０〜１０００％であるパテ材を、目地部を中心に目地幅の３〜１００倍の幅にて塗り付け、その上に伸び率２％未満のシート建材を接着剤を介して貼り付ける。パテ材の内部または上部には網状体を介在させることもできる。【選択図】なし【特許請求の範囲】
【請求項１】
目地部を有する基材に対してシート建材を施工するに当たり、
目地部にシーリング材を充填した後、
必須成分として繊維を含み、伸び率が５０〜１０００％であるパテ材を、目地部を中心に目地幅の３〜１００倍の幅にて塗り付け、
その上に伸び率２％未満のシート建材を接着剤を介して貼り付けることを特徴とするシート建材の施工方法。
【請求項２】
目地部を有する基材に対してシート建材を施工するに当たり、
目地部にシーリング材を充填した後、
必須成分として繊維を含み、伸び率が５０〜１０００％であるパテ材を、目地部を中心に目地幅の３〜１００倍の幅にて塗り付けるとともに、該パテ材の内部または上部に網状体を介在させ、
その上に伸び率２％未満のシート建材を接着剤を介して貼り付けることを特徴とするシート建材の施工方法。
【発明の詳細な説明】
【０００１】
【発明の属する技術分野】
本発明は、耐汚染性に優れ、かつ目地部に対する追従性を有するシート建材の施工方法に関するものである。
【０００２】
【従来の技術】
近年、建築構造物の内外装仕上げにおいて、施工の簡素化、美観性の向上等の目的で、シート建材を接着剤により貼り付ける工法が行われている。このようなシート建材は、プレコートにより製造されるため、高意匠性を有する様々な化粧層を設けることができる。また、施工時には、接着剤を使用して貼り付けるだけで仕上げられるため、熟練工を必要とせず、養生等も簡素化できるといった特徴を有する。
【０００３】
このようなシート建材を外壁仕上げとして適用する際には、基材の保護や漏水防止等の性能が要求される。特に、目地が設けられている基材に施工を行う場合は、目地部の動きに対する追従性能を有することが必須条件とされる。
そこで、防水性に富んだ、弾力性を有するシート建材が上市され、使用されている。また、目地部に対する追従性を確保するための施工方法も提案されている。例えば、特開平２−３０８０５９号公報では、伸び２％以上を有するシート建材を目地部を跨いで貼り付ける方法が開示されている。
【０００４】
【発明が解決しようとする課題】
しかしながら、伸び性を有するシート建材では、防水性や目地部に対する追従性を有している反面、化粧層が比較的柔軟性を有しているために、汚れの問題が発生しやすい。
耐汚染性の向上を図ったシート建材として、例えば特開平４−３４７２５１号公報では、シート建材の表層に透明シートを設けたものが提案されているが、該公報のシート建材は伸び性が乏しく、目地部に対する十分な追従性を有するものではなかった。
【０００５】
【特許文献１】特開平２−３０８０５９号
【特許文献２】特開平４−３４７２５１号
【０００６】
【課題を解決するための手段】
このような課題を解決するため、本発明者は、目地部に対する処理方法に着目し検討を行った結果、特定のパテ材を目地及びその周辺部に塗り付けることで、比較的伸び性の小さなシート建材でも目地部追従性に優れた性能が得られることを見出した。
【０００７】
すなわち本発明は以下の特徴を有するものである。
１．目地部を有する基材に対してシート建材を施工するに当たり、
目地部にシーリング材を充填した後、
必須成分として繊維を含み、伸び率が５０〜１０００％であるパテ材を、目地部を中心に目地幅の３〜１００倍の幅にて塗り付け、
その上に伸び率２％未満のシート建材を接着剤を介して貼り付けることを特徴とするシート建材の施工方法。
２．目地部を有する基材に対してシート建材を施工するに当たり、
目地部にシーリング材を充填した後、
必須成分として繊維を含み、伸び率が５０〜１０００％であるパテ材を、目地部を中心に目地幅の３〜１００倍の幅にて塗り付けるとともに、該パテ材の内部または上部に網状体を介在させ、
その上に伸び率２％未満のシート建材を接着剤を介して貼り付けることを特徴とするシート建材の施工方法。
【０００８】
【発明の実施の形態】
以下、本発明をその実施の形態に基づき詳細に説明する。
【０００９】
本発明の施工方法は、目地部を有する基材に対して適用する。通常、このような基材は、複数枚の板状建材を幅３〜５０ｍｍ程度の目地部を設けて突き合わせることによって形成されるものである。板状建材としては、例えば、ＡＬＣパネル、ＰＣパネル、サイディングボード、押し出し成型板、珪酸カルシウム板、パーライト板等の板状建材が挙げられる。これら板状建材の表面は、何らかの表面処理（例えば、シーラー、サーフェーサー、フィラー等）が施されたものであってもよい。
【００１０】
本発明では、まず、これらの基材の目地部に対してシーリング材を充填するが、予めバックアップ材充填や、プライマー塗付等の処理を行っておいてもよい。バックアップ材としては、例えば、発泡ポリエチレン系バックアップ材等を使用することができる。プライマーとしては、例えば、合成ゴム系プライマー、アクリル系プライマー、ウレタン系プライマー、エポキシ系プライマー、シリコーンレジン系プライマー、シラン系プライマー等を使用することができる。
【００１１】
シーリング材としては一般的なものが使用可能であり、例えば、シリコーン系シーリング材、変性シリコーン系シーリング材、ポリサルファイド系シーリング材、変性ポリサルファイド系シーリング材、アクリルウレタン系シーリング材、ポリウレタン系シーリング材、ＳＢＲ系シーリング材、ブチルゴム系シーリング材などが挙げられる。
シーリング材の充填方法は、特に限定されず、例えば、ガンによる充填等公知の方法を採用することができる。シーリング材充填後は、シーリング材が目地内部に行きわたり、かつ基材に十分に接着するように、へら等を用いて加圧・圧締することが望ましい。
【００１２】
シーリング材の充填後、必須成分として繊維を含み、伸び率が５０〜１０００％（好ましくは１００〜７００％）であるパテ材を塗り付ける。
本発明におけるパテ材としては、繊維を含み、伸び率が上記の値を示すものであれば、特に限定されない。例えば、シリコーン系パテ材、変性シリコーン系パテ材、ポリサルファイド系パテ材、変性ポリサルファイド系パテ材、アクリルウレタン系パテ材、ポリウレタン系パテ材、アクリル系パテ材、ＳＢＲ系パテ材、ブチルゴム系パテ材等の公知のパテ材に繊維を混合することによって得ることもできる。
【００１３】
パテ材に含まれる繊維は、目地部追従性を高める役割を担う成分である。繊維としては、例えば、パルプ繊維、酢酸セルロース繊維、アクリル繊維、ポリエステル繊維、ナイロン繊維、炭素繊維等が挙げられる。この中でも、特に酢酸セルロース繊維が好適である。このような繊維の繊維長は通常０．０１〜１０ｍｍ、好ましくは０．０５〜５ｍｍ、より好ましくは０．１〜１ｍｍである。繊維径は、通常１〜１０００μｍ、好ましくは１０〜１００μｍである。
【００１４】
繊維の混合比率は、パテ材全体に対し通常０．０１〜１０重量％、好ましくは０．１〜３重量％である。繊維の混合比率が大きすぎる場合は、塗装作業性に支障をきたすおそれがある。また、形成塗膜の伸び性が不十分となる。繊維の混合比率が小さすぎる場合は、目地部追従性が不十分となるおそれがある。
【００１５】
本発明におけるパテ材の伸び率は５０〜１０００％（好ましくは１００〜７００％）である。パテ材の伸び率が５０％未満では、目地部に対する追従性が不十分となり、１０００％を超えると、シート建材がパテ材の動きに追従できずにひび割れを生じてしまう。なお、本発明における伸び率は、ＪＩＳ  Ａ６９０９  ７．３１「伸び試験」の「２０℃時の伸び試験」の方法によって測定される値である。
【００１６】
パテ材を目地部に塗付する際の塗付幅は、目地部を中心に目地幅の３〜１００倍（好ましくは１０〜５０倍）とする。塗付幅が３倍未満では目地部の動きを十分に緩衝することができず、シート建材に割れが生じるおそれがある。１００倍を超えるとパテ材の塗付量が過剰となり、経済的に不利となる。
パテ材は、へら等の塗装具を用いて塗付することができる。パテ材の塗付量は目地部の形状等によっても異なるが、通常０．２〜１ｋｇ／ｍ２程度である。
なお、パテ材を塗付した後には、必要に応じシーラー等による処理を行うこともできる。
【００１７】
本発明では、パテ材を塗付する際に、パテ材の内部または上部に網状体を介在させることが望ましい。このような網状体を使用することにより、目地部の引張り強度が向上し、十分な追従性能を得ることができる。
網状体としては、各種の天然繊維、合成繊維等からなる繊維質網状体が好適である。網状体における開口部分の大きさや数については、パテ材が食い込み可能な程度であればよい。また、網状体の幅は、通常、目地幅より大きく、かつパテ材の塗付幅より小さくなるように設定すればよい。網状体の厚みは、概ね５〜１００μｍ程度である。
【００１８】
次工程では、伸び率２％未満のシート建材を接着剤を介して貼り付ける。
接着剤としては、基材及びパテ材とシート建材とを接着可能なものである限り、特に限定されず各種接着剤が使用できる。具体的には、例えば、ゴム系接着剤、エポキシ系接着剤、アクリル系接着剤、ウレタン系接着剤等が挙げられる。接着剤としては、パテ材と同様の繊維を含むものも使用できる。
【００１９】
本発明で用いるシート建材は、伸び率が２％未満のものであり、硬度が高く、汚れに対する抵抗性を有している。このようなシート建材を、通常の方法で目地部を有する基材に適用すると、割れを生じるおそれがあるが、本発明では、上述のような特定の処理を行うため、割れ発生を防止することができる。シート建材の伸び率が２％以上では、化粧層が汚れやすくなる。
なお、本発明におけるシート建材の伸び率は、引張り試験機を用いて標準状態（温度２３℃・湿度５０％）で測定されるものである。具体的には、
（１）シート建材を幅５０ｍｍ、長さ１５０ｍｍに切断する（以下「試験体」という）。
（２）試験体を、チャック間距離１００ｍｍ（このチャック間距離をＡとする）として引張り試験機に固定する。
（３）引張り速度を１００ｍｍ／ｍｉｎとして、試験体表面に割れ等の異常が生じるまで引張る（このときのチャック間距離をＢとする）。
の手順によって測定され、以下の式により算出される値である。
（式）伸び率（％）＝［（Ｂ−Ａ）／Ａ］×１００
【００２０】
本発明におけるシート建材は、伸びが２％未満である限り特に限定されず、各種のシート建材を使用することができる。例えば、合成樹脂及び着色骨材を含む組成物を硬化成形したもの、あるいはこれら成形物に、織布、不織布、ガラスクロス、合成紙等を埋め込んだもの等が挙げられる。シート建材の厚みは、概ね１〜１０ｍｍである。
【００２１】
本発明では、耐汚染性を向上させるため、シート建材の化粧層表面には低汚染性塗料を塗付することが望ましい。このような低汚染性塗料としては、その被膜表面の水に対する接触角が７０°以下であるものが好適であり、例えば、シリケート等のアルコキシシラン化合物を含む塗料等が使用できる。
【００２２】
【実施例】
以下に実施例を示し、本発明の特徴をより明確にする。
【００２３】
（実施例１）
２枚のサイディングボード（１５０×７０ｍｍ）の短辺どうしを、１０ｍｍの幅を空けて突き合わせ、その突き合わせ部に一液湿気硬化型ポリウレタン系シーリング材（商品名「ＳＫ弾性コークシーラント」；エスケー化研株式会社製）を充填した。
温度２３℃・湿度５０％下（以下「標準状態」という）で７２時間養生後、下記のパテ材Ａを、シーリング材充填部を中心に幅２００ｍｍ、塗付量０．４ｋｇ／ｍ２で塗付した。
標準状態で２４時間養生後、伸び率１．７％のシート建材（商品名「グラニピエーレ」；エスケー化研株式会社製）を、アクリル系接着剤（商品名「グラニピエーレ下塗材」；エスケー化研株式会社製）を介して貼り付け、これを試験体とした。
標準状態で１４日間養生後、引張り試験機を用いて、試験体表面にひび割れ等の欠陥が生じるまでの伸びを測定した。なお、このときの引張り速度は１ｍｍ／ｍｉｎとした。
その結果、実施例１では６．８ｍｍの伸びを示した。
・パテ材Ａ：アクリル系パテ材（商品名「弾性目地処理材」；エスケー化研株式会社製）１００重量部に酢酸セルロース繊維（平均繊維長０．５ｍｍ、平均繊維径４０μｍ）を２重量部混合したもの、伸び率１８０％
【００２４】
（実施例２）
パテ材Ａに代えて下記のパテ材Ｂを使用した以外は、実施例１と同様にして試験を行った。その結果、実施例２では６．６ｍｍの伸びを示した。
・パテ材Ｂ：アクリル系パテ材（商品名「弾性目地処理材」；エスケー化研株式会社製）１００重量部にパルプ繊維（平均繊維長０．５ｍｍ、平均繊維径４０μｍ）を２重量部混合したもの、伸び率１１０％
【００２５】
（実施例３）
パテ材の内部に、伸縮性を有する網状体（商品名「ＳＫソフトクロス」；エスケー化研株式会社製）を介在させた以外は、実施例１と同様にして試験を行った。その結果、実施例３では７．２ｍｍの伸びを示した。
【００２６】
（比較例１）
パテ材を省略した以外は、実施例１と同様にして試験を行った。その結果、比較例１では１．８ｍｍの伸びとなった。
【００２７】
（比較例２）
パテ材の塗付幅を２０ｍｍとした以外は、実施例１と同様にして試験を行った。その結果、比較例２では２．２ｍｍの伸びとなった。
【００２８】
（比較例３）
パテ材を、伸び率４０％のアクリル系パテ材に代えた以外は、実施例１と同様にして試験を行った。その結果、比較例３では２．３ｍｍの伸びとなった。
【００２９】
（比較例４）
シーリング材及びパテ材を省略し、さらにシート建材を伸び率３．５％のシート建材に代えた以外は、実施例１と同様にして試験を行った。その結果、比較例４では２．２ｍｍの伸びとなった。
【００３０】
【発明の効果】
本発明によれば、比較的伸び性の小さなシート建材であっても、目地部に対する追従性を十分に確保することができる。